(57)【要約】【課題】化粧水などを含ませるフェイスマスクにおいては、保液性や着用感を良好とするために吸水性繊維を含む不織布を用いられている。かかる不織布は、主にサーマルボンド加工により製造されているが、繊維の交絡が少なく、着用後に皮膚に毛羽が残りやすい。毛羽減少にはスパンレース加工が有効であるが、吸水膨潤する吸水性繊維には適用困難であった。本発明は、スパンレース加工された吸水性不織布を提供するものである。【解決手段】０．１〜５．０ｍｍｏｌ／ｇのＨ型カルボキシル基および０．５ｍｍｏｌ／ｇ未満の塩型カルボキシル基を有し、前記Ｈ型カルボキシル基量と前記塩型カルボキシル基量の合計が０．５ｍｍｏｌ／ｇ以上であり、吸水率が１０〜１０００質量％であって、かつ、カルボキシル基の中和度を５０％に調整したときの吸水率が５００〜５００００質量％であることを特徴とする吸水性繊維前駆体。【選択図】なし【特許請求の範囲】
【請求項１】
０．１〜５．０ｍｍｏｌ／ｇのＨ型カルボキシル基および０．５ｍｍｏｌ／ｇ未満の塩型カルボキシル基を有し、前記Ｈ型カルボキシル基量と前記塩型カルボキシル基量の合計が０．５ｍｍｏｌ／ｇ以上であり、吸水率が１０〜１０００質量％であって、かつ、カルボキシル基の中和度を５０％に調整したときの吸水率が５００〜５００００質量％であることを特徴とする吸水性繊維前駆体。
【請求項２】
芯鞘構造を有するものであることを特徴とする請求項１に記載の吸水性繊維前駆体。
【請求項３】
架橋構造を有するものであることを特徴とする請求項１または２に記載の吸水性繊維前駆体。
【請求項４】
請求項１〜３のいずれかの吸水性繊維前駆体を含有し、スパンレース加工構造を有することを特徴とする吸水性不織布前駆体。
【請求項５】
毛羽の数が下記の評価方法において１０本以下であることを特徴とする請求項４に記載の吸水性不織布前駆体。
（評価方法）１辺１０ｃｍの正方形の範囲において、不織布表面から末端が突出しており、かつ、長さ３ｍｍ以上である毛羽の本数を目視にて測定する。同様の測定を別の任意の２箇所でも行い、全３箇所の測定結果の平均値を毛羽の数とする。
【請求項６】
吸水性繊維前駆体の含有率が１０〜１００％であることを特徴とする請求項４または５に記載の吸水性不織布前駆体。
【請求項７】
０．５〜５．５ｍｍｏｌ／ｇの塩型カルボキシル基を有する吸水性繊維を含有し、吸水率が５００〜２００００質量％であり、かつスパンレース加工構造を有することを特徴とする吸水性不織布。
【請求項８】
吸水性繊維の含有率が１０〜１００％であることを特徴とする請求項７に記載の吸水性不織布。
【請求項９】
吸水性繊維が芯鞘構造を有するものであることを特徴とする請求項７または８に記載の吸水性不織布。
【請求項１０】
吸水性繊維が架橋構造を有するものであることを特徴とする請求項７〜９のいずれかに記載の吸水性不織布。
【請求項１１】
請求項４〜６のいずれかに記載の吸水性不織布前駆体または請求項７〜１０のいずれかに記載の吸水性不織布を有することを特徴とするフェイスマスク。
【請求項１２】
請求項１１に記載のフェイスマスクに化粧水が充填されていることを特徴とする化粧水充填済みフェイスマスク。
【請求項１３】
請求項１〜３のいずれかの吸水性繊維前駆体を含有するカードウェブをスパンレース法によって交絡させる工程を有することを特徴とする吸水性不織布前駆体の製造方法。
【請求項１４】
請求項１〜３のいずれかの吸水性繊維前駆体を含有するカードウェブをスパンレース法によって交絡させる工程、および、該工程を経て得られた吸水性不織布前駆体に陽イオンを発生させる化合物を作用させ、前記Ｈ型カルボキシル基の少なくとも一部を塩型カルボキシル基に変換させる工程を有することを特徴とする吸水性不織布の製造方法。
【発明の詳細な説明】
【技術分野】
【０００１】
本発明は、吸水性繊維前駆体、吸水性不織布前駆体および吸水性不織布、ならびにこれらの製造方法に関する。さらに、本発明は、前記吸水性不織布前駆体あるいは前記吸水性不織布を含有するフェイスマスクおよび化粧水充填済みフェイスマスクに関する。
【背景技術】
【０００２】
従来より、化粧水などスキンケア等に有効な成分を含ませて使用されるフェイスマスクにおいては、保液性を高くし、着用感を良好とするために吸水性繊維を含む不織布を用いることが知られている。ここで、吸水性繊維は、吸水により繊維が膨潤してしまうために、水流により交絡させるスパンレース加工により不織布を得ることは困難であった。そのため、熱融着繊維を併用したサーマルボンド加工で不織布を作製する方法が採用されてきた。【０００３】
例えば、特許文献１には、アクリロニトリル系繊維（Ａ）、２００℃以下の融点の重合体成分が繊維表面の少なくとも一部を構成している熱接着性複合繊維（Ｂ）とを主成分として形成されてなり、かつ熱溶融による接合部の設けられた不織繊維製品の前記繊維（Ａ）の外層部の少なくとも一部に架橋結合と０．１ｍｍｏｌ／ｇ以上の−ＣＯＯＸ（Ｘ：アルカリ金属またはＮＨ４）で示される塩型カルボキシル基とが導入されてなる２ｃｃ／ｇ製品以上の水膨潤度を有する吸水性不織繊維製品が開示されている。【０００４】
また、特許文献２には、水膨潤度が１０倍以上の高吸水性繊維１０〜８０質量％とホットメルト接着性繊維９０〜２０質量％とからなる衛生材料用成形吸収体が開示されている。【０００５】
さらに、特許文献３には、芯部分がポリアクリルニトリルで鞘部分がポリアクリル酸塩である芯鞘型繊維と接着性繊維とからなる不織布を基材とし、該基材の乾燥時の厚みが０．０１〜１ｍｍ、密度が０．０１〜２．０ｇ／ｍ３であって、湿潤状態においても通液性を有するシート状パック材を用い、該シート状パックに有効成分含有液を含浸し、このシート状パック材を皮膚面に貼着し、この貼着状態でマッサージを施すことにより、該シート状パック材内の有効成分含有液の貼着面側への放出を促進することを特徴とするシート状パック材の使用方法が開示されている。
【先行技術文献】
【特許文献】
【０００６】
【特許文献１】特開昭５７−２１５４９号公報
【特許文献２】特開平１１−２００２０９号公報
【特許文献３】特開２００６−１６９１７３号公報
【発明の概要】
【発明が解決しようとする課題】
【０００７】
しかし、特許文献１〜３の技術はいずれも熱接着性繊維と吸水性繊維を混綿させたのちにカードウェブを形成させ、熱もしくは熱ローラーにより熱接着性繊維を溶融させて吸水性繊維と接着させるサーマルボンド加工を用いている。熱接着性繊維で接着された接着点では繊維同士の接着により毛羽の発生は起こりにくい。それ以外においては、繊維同士の交絡が少なく、毛羽が発生しやすくなってしまう。このためサーマルボンド加工を用いた不織布は、例えばフェイスマスクに利用する場合、毛羽立ちなどによって着用感が悪いといった問題点も有している。【０００８】
この点、スパンレース加工を採用できれば、水流交絡により繊維同士が絡まるために十分な強度を有し、かつ、毛羽も発生しにくい不織布を作製することが可能となるが、上述のように吸水性繊維において、かかる加工手段を採用することは困難であった。【０００９】
本発明は、かかる従来技術の現状に鑑みて創案されたものであり、その目的は、フェイスマスク等に利用した際に、毛羽が少なく、着用感が優れた吸水性不織布前駆体および吸水性不織布、これらを含有するフェイスマスクおよび化粧水充填済みフェイスマスク、ならびにこれらの製造方法を提供することにある。
【課題を解決するための手段】
【００１０】
本発明者は、上述の目的を達成するために鋭意検討を進めた結果、吸水性繊維の塩型カルボキシル基量を少なくし、Ｈ型カルボキシル基量を多くすることで、吸水性能を抑制した状態とすれば、スパンレース加工が可能であることを見出した。さらにスパンレース加工後に陽イオンを発生させる化合物を作用させ、塩型カルボキシル基量を増加させることにより、不織布に吸水性能を持たせ、柔らかく、毛羽を少なくすることができ、着用感に優れたものが出来ることを見出し、本発明に到達した。【００１１】
即ち、本発明は以下の手段により達成される。
（１）  ０．１〜５．０ｍｍｏｌ／ｇのＨ型カルボキシル基および０．５ｍｍｏｌ／ｇ未満の塩型カルボキシル基を有し、前記Ｈ型カルボキシル基量と前記塩型カルボキシル基量の合計が０．５ｍｍｏｌ／ｇ以上であり、吸水率が１０〜１０００質量％であって、かつ、カルボキシル基の中和度を５０％に調整したときの吸水率が５００〜５００００質量％であることを特徴とする吸水性繊維前駆体。
（２）  芯鞘構造を有するものであることを特徴とする（１）に記載の吸水性繊維前駆体。
（３）  架橋構造を有するものであることを特徴とする（１）または（２）に記載の吸水性繊維前駆体。
（４）  （１）〜（３）いずれかの吸水性繊維前駆体を含有し、スパンレース加工構造を有することを特徴とする吸水性不織布前駆体。
（５）  毛羽の数が下記の評価方法において１０本以下であることを特徴とする（４）に記載の吸水性不織布前駆体。
（評価方法）１辺１０ｃｍの正方形の範囲において、不織布表面から末端が突出しており、かつ、長さ３ｍｍ以上である毛羽の本数を目視にて測定する。同様の測定を別の任意の２箇所でも行い、全３箇所の測定結果の平均値を毛羽の数とする。
（６）  吸水性繊維前駆体の含有率が１０〜１００％であることを特徴とする（４）または（５）に記載の吸水性不織布前駆体。
（７）  ０．５〜５．５ｍｍｏｌ／ｇの塩型カルボキシル基を有する吸水性繊維を含有し、吸水率が５００〜２００００質量％であり、かつスパンレース加工構造を有することを特徴とする吸水性不織布。
（８）  吸水性繊維の含有率が１０〜１００％であることを特徴とする（７）に記載の吸水性不織布。
（９）  吸水性繊維が芯鞘構造を有するものであることを特徴とする（７）または（８）に記載の吸水性不織布。
（１０）  吸水性繊維が架橋構造を有するものであることを特徴とする（７）〜（９）のいずれかに記載の吸水性不織布。
（１１）  （４）〜（６）のいずれかに記載の吸水性不織布前駆体または（７）〜（１０）のいずれかに記載の吸水性不織布を有することを特徴とするフェイスマスク。
（１２）  （１１）に記載のフェイスマスクに化粧水が充填されていることを特徴とする化粧水充填済みフェイスマスク。
（１３）  （１）〜（３）のいずれかの吸水性繊維前駆体を含有するカードウェブをスパンレース法によって交絡させる工程を有することを特徴とする吸水性不織布前駆体の製造方法。
（１４）  （１）〜（３）のいずれかの吸水性繊維前駆体を含有するカードウェブをスパンレース法によって交絡させる工程、および、該工程を経て得られた吸水性不織布前駆体に陽イオンを発生させる化合物を作用させ、前記Ｈ型カルボキシル基の少なくとも一部を塩型カルボキシル基に変換させる工程を有することを特徴とする吸水性不織布の製造方法。
【発明の効果】
【００１２】
本発明の吸水性不織布前駆体および吸水性不織布は、スパンレース加工で得られるものであるため、不織布が柔らかく、毛羽が少ないという特徴を有するものである。かかる特徴を有する本発明の吸水性不織布前駆体および吸水性不織布は、例えば、フェイスマスクとして、あるいは創傷被覆材などで利用することができる。
【発明を実施するための形態】
【００１３】
本発明の吸水性繊維前駆体は、０．１〜５．０ｍｍｏｌ／ｇのＨ型カルボキシル基を有するものである。Ｈ型カルボキシル基量が０．１ｍｍｏｌ／ｇに満たない場合、吸水性不織布前駆体とした後に、後述する陽イオンを発生させる化合物を作用させても、十分な吸水量を発現する吸水性不織布が得られないという問題が起こる恐れが高くなる。逆に５．０ｍｍｏｌ／ｇを超えると吸水量が多くなりすぎてしまうために、スパンレース法によって不織布を形成することが困難になるという不都合が起こる。かかるＨ型カルボキシル基量は、０．５〜４．０ｍｍｏｌ／ｇであることが好ましく、１．０〜３．５ｍｍｏｌ／ｇであることがより好ましい。
【００１４】
また、本発明の吸水性繊維前駆体は、０．５ｍｍｏｌ／ｇ未満の塩型カルボキシル基を有するものである。塩型カルボキシル基は、Ｈ型カルボキシル基に比べて格段に親水性が高いため、０．５ｍｍｏｌ／ｇ以上ではスパンレース法による不織布加工の際に吸水しすぎて、ゲル化してしまい、繊維同士の交絡や乾燥が困難になるという不都合が起こる。かかる塩型カルボキシル基量は、０．４ｍｍｏｌ／ｇ以下であることが好ましく、０．３ｍｍｏｌ／ｇ以下であることがより好ましい。さらに、塩型カルボキシル基を全く有さないものであってもよい。
【００１５】
さらに、上述したＨ型カルボキシル基量と塩型カルボキシル基量の合計量は０．５ｍｍｏｌ／ｇ以上であり、好ましくは０．６ｍｍｏｌ／ｇ以上であり、より好ましくは０．７ｍｍｏｌ／ｇ以上である。０．５ｍｍｏｌ／ｇ未満の場合には、吸水性不織布前駆体とした後に、後述する陽イオンを発生させる化合物を作用させても、十分な吸水量を発現する吸水性不織布が得られないという問題が起こる恐れが高くなる。なお、かかる合計量は、上記のＨ型カルボキシル基量と塩型カルボキシル基量の範囲から理解されるように５．５ｍｍｏｌ／ｇである。
【００１６】
また、本発明の吸水性繊維前駆体は、吸水率が１０〜１０００質量％のものである。吸水率が１０質量％に満たないと、後述するような方法で吸水性繊維に変換した際に十分な吸水量を有さない。また１０００質量％を超えるとスパンレース法による不織布加工の際に吸水しすぎて、繊維同士の交絡や乾燥が困難になるという不都合が起こる。かかる吸水率は１２〜７００質量％あることが好ましく、１５〜５００質量％であることがより好ましい。
【００１７】
また、本発明の吸水性繊維前駆体は、カルボキシル基の中和度を５０％に調整したときの吸水率が５００〜５００００質量％であることを特徴とする。ここで、本発明において、カルボキシル基の中和度を５０％に調整するとは、吸水性繊維前駆体の含有するカルボキシル基のうち、ナトリウム塩型カルボキシル基を５０ｍｏｌ％とし、残りをＨ型カルボキシル基にすることをいう。中和度５０％のときの吸水率が５００質量％に満たない場合、十分な吸水性を発現する吸水性不織布が得られないという問題が起こる恐れが高くなる。逆に２００００質量％を超えると吸水量が多くなりすぎてしまうために、後述するフェイスマスクなどに加工した際に装着部からずり落ちやすいなどの不具合が発生してしまう場合がある。かかる中和度を５０％に調整したときの吸水率は、６００〜４８０００質量％であることが好ましく、７００〜４５０００質量％であることがより好ましい。
【００１８】
さらに、本発明の吸水性繊維前駆体としては、その繊度が０．５〜１５．０ｄｔｅｘであることが好ましい。繊度０．５ｄｔｅｘ以上とすることで十分な強度が確保でき、スパンレース加工時の水流にも耐えることができて繊維の切断が生じにくい。一方、繊度が１５．０ｄｔｅｘ以下であれば、最終的に得られる吸水性不織布が皮膚に触れた際にゴワゴワした不快感をほとんど与えず、またシートの柔軟性が良好で、皮膚への密着性が良いものが得られやすい。
【００１９】
さらに、本発明の吸水性繊維前駆体としては、繊維長が１０〜２００ｍｍであることが好ましい。繊維長１０ｍｍ以上とすることでスパンレース加工時の水流によって繊維同士が交絡しやすい。一方、繊維長が２００ｍｍ以下であれば、カードウェブを作製する際のカード機を通過することが可能である。かかる繊維長は１５〜１７０ｍｍあることが好ましく、２０〜１５０ｍｍであることがより好ましい。
【００２０】
上述した吸水性繊維前駆体としては、芯部分がアクリロニトリル系重合体であり、鞘部分がＨ型カルボキシル基を有するアクリル酸系重合体である芯鞘構造を有する繊維が代表的な例である。
【００２１】
かかる芯鞘構造を有する繊維においては、鞘部分のアクリル酸系重合体のカルボキシル基がＨ型の状態であり、吸水性能が抑制されるため、スパンレース加工することができる。そして、後述するように、スパンレース加工の後に陽イオンを発生させる化合物を作用させ、鞘部分のＨ型カルボキシル基を塩型カルボキシル基とすることで、吸水性が上昇して膨潤する性能を発揮し、例えば、後述するように、化粧水を付与すれば、水分とともに十分な有効成分を安定に保持することができるようになる。
【００２２】
また、芯部分はアクリロニトリル系重合体であり、該重合体は機械的強度が高いことから繊維を補強することができる。このため、吸水時において鞘部分の強度が低下しても繊維形態の保持と機械的強度を確保することができる。
【００２３】
さらに、本発明の吸水性繊維前駆体としては、吸水時における繊維形態の保持と機械的強度の確保をより確実にするために、架橋構造を有するものであることが好ましい。
【００２４】
上述の芯鞘構造を有する繊維は、アクリロニトリル系重合体でなる繊維（以下アクリロニトリル系繊維という）の表層部に対して、架橋導入処理と加水分解処理を施し、カルボキシル基を生成させ、次いで酸処理を施してＨ型カルボキシル基に変換することにより製造することができる。以下、かかる製造方法について詳しく説明する。
【００２５】
まず、原料となるアクリロニトリル系繊維を構成するアクリロニトリル系重合体としては、アクリロニトリルを８０質量％以上、好ましくは８５質量％以上含む重合体が望ましい。共重合モノマーとしては塩化ビニル、臭化ビニル、塩化ビニリデン等のハロゲン化ビニル及びハロゲン化ビニリデン類：アクリル酸、メタクリル酸、マレイン酸、イタコン酸等のエチレン系不飽和カルボン酸及びこれらの塩類：（メタ）アクリル酸メチル、（メタ）アクリル酸エチル、（メタ）アクリル酸ブチル等の（メタ）アクリル酸エステル類：酢酸ビニル、プロピオン酸ビニル等のビニルエステル類：ビニルスルホン酸、（メタ）アリルスルホン酸、Ｐ−スチレンスルホン酸等のエチレン系不飽和スルホン酸及びこれらの塩類：（メタ）アクリルアミド、シアン化ビニリデン、メタアクリロニトリル等のビニル化合物類等があげられる。かかる重合体を用いて公知の方法により、湿式紡糸等を行うことで、アクリロニトリル系繊維を得ることができる。
【００２６】
次に、該アクリロニトリル系繊維にヒドラジン系化合物とアルカリ性金属化合物とを共存させた水性溶液を付着させ、加熱することによって、ヒドラジン系化合物による架橋の導入と加水分解を同時に行う。
【００２７】
具体的には、ヒドラジン系化合物とアルカリ性金属化合物とを共存させた水性溶液を、前述のアクリロニトリル系繊維の乾燥質量に対する付着量が、アルカリ性金属化合物については１．０〜２０．０ｍｅｑ／ｇ、好ましくは２．５〜１５．０ｍｅｑ／ｇ、ヒドラジン系化合物については、Ｎ２Ｈ４純分換算で０．０１〜２．０質量％、好ましくは０．０５〜１．５質量％の範囲内になるように付着させた繊維を調整し、該繊維を８０℃以上の温度で１〜１２０分間加熱、好ましくは１００〜１５０℃の湿熱雰囲気下で５〜４０分間加熱する手段を採用することが望ましい。
【００２８】
ここで、乾燥繊維質量に対するヒドラジンの付着量が上記下限に満たない場合には、得られた芯鞘構造を有する繊維の吸水時のゲル強度が低くなるため、ゲルが脱落してしまう可能性がある。一方、上限を超えると、得られた芯鞘構造を有する繊維の吸水性能が不十分となる可能性がある。
【００２９】
ここに使用するヒドラジン系化合物としては、水加ヒドラジン、硫酸ヒドラジン、塩酸ヒドラジン、硝酸ヒドラジン、臭素酸ヒドラジン等が例示される。また、アルカリ性金属化合物とは、１．０質量％水溶液としたときのｐＨが７．５以上を示す物質をいい、かかる物質の例としては、Ｎａ、Ｋ、Ｌｉ等のアルカリ金属の水酸化物または炭酸、酢酸、ギ酸等の有機酸のＮａ、Ｋ、Ｌｉ等のアルカリ金属塩をあげることができる。また、水性溶液を作製する溶媒としては、工業上は水が好ましいが、アルコール、アセトン、ジメチルホルムアミド等の水混和性有機溶媒と水との混合溶媒でも良い。
【００３０】
上述のようにして得られた芯鞘構造を有する繊維のカルボキシル基は、その大部分が、アルカリ性金属化合物に由来する陽イオンをカウンターイオンとする塩型カルボキシル基となっているので、さらに酸処理を行うことによって、塩型カルボキシル基をＨ型カルボキシル基に変換する。酸処理の方法としては、前述の芯鞘構造を有する繊維を酸性物質の水溶液に浸漬する方法や該繊維に該水溶液をシャワーする方法が挙げられる。ここで、酸性物質としては、硝酸、硫酸、塩酸、蟻酸などを挙げることができる。
【００３１】
最後に、浸漬後の繊維を脱水、乾燥することにより、Ｈ型カルボキシル基に変換された芯鞘構造を有する繊維が得られる。
【００３２】
本発明の吸水性不織布前駆体は、上述してきた吸水性繊維前駆体を含有するとともに、スパンレース加工構造、すなわちスパンレース法（水流交絡法）によって形成される繊維の絡み合いの状態を有する不織布であることを特徴とするものである。スパンレース加工における水流は、ニードルパンチ法のニードルのように不織布表面に大きく突き出すことが無いため、製造工程で不織布表面上に繊維が突き出されにくい。また、水流が微細で、かつその数も多いため、繊維同士の絡まりも強くなる。このため、スパンレース加工構造においては、毛羽の発生が少なくなる。
【００３３】
かかる毛羽の発生については、本発明の吸水性不織布前駆体は、後述する評価方法において、好ましくは１０本以下、より好ましくは８本以下、さらに好ましくは６本以下の毛羽を有するものである。毛羽の数が１０本を超えると、例えば、吸水性不織布前駆体を用いて後述するような方法でフェイスマスクとしても、肌に装着した際にチクチクした不快感を与えてしまうという不都合が起こりやすくなる。また、フェイスマスクをはがした後に肌に毛羽が残りやすくなる。
【００３４】
さらに、本発明の吸水性不織布前駆体は、上述した吸水性繊維前駆体の含有率が好ましくは１０〜１００％、より好ましくは２０〜９０％、さらに好ましくは３０〜８０％であることが望ましい。吸水性繊維前駆体を１０％以上とすることで、フェイスマスクなどの用途においても、十分な含水量を得られやすくなり、実用性の点で優れたものとなるからである。
【００３５】
また、本発明の吸水性不織布前駆体においては、必要に応じて、吸水性繊維前駆体以外の繊維を混用してもよい。ここで、混用することのできる繊維（以下、混用繊維ともいう）としては、パルプ、コットン、麻、シルク、およびウールなどの天然繊維、レーヨン、キュプラなどの再生繊維、アクリル、ポリエステル、ポリオレフィン、ポリウレタン、ポリアミド、ポリエチレン、ポリプロピレンなどの合成繊維、ポリエチレン、ポリプロピレン、ポリエステル、ポリアミド、ポリオレフィンなどの熱可塑性ポリマーを用いた熱接着性繊維などを使用することができる。また、熱接着性繊維としては、融点の異なる２種類以上のポリマーを利用し、芯部に高融点、鞘部に低融点のポリマーを用いた芯鞘構造やサイドバイサイド構造などを使用することもできる。
【００３６】
上述の混用繊維の繊度としては０．５〜３．０ｄｔｅｘの範囲が好ましい。０．５ｄｔｅｘに満たない場合には、不織布を作製する際のウェブ形成工程において、カード機での綿通過性が不良となる恐れがある。また、３．０ｄｔｅｘを超えると、フェイスマスク等に加工した際に、肌への密着性が乏しくなったりする懸念がある。かかる繊度は、より好ましくは、０．５〜２．７ｄｔｅｘの範囲である。
【００３７】
また、本発明の吸水性不織布前駆体の目付けとしては、１０〜１００ｇ／ｍ２であることが好ましい。目付け１０ｇ／ｍ２に満たないと不織布として十分な強度を有することができない可能性がある。また目付け１００ｇ／ｍ２を超えると吸水量が高くなりすぎてしまうために、不織布が重くなり、フェイスマスクとして用いた場合などに装着部よりはがれやすくなる。かかる目付けは、１５〜８０ｇ／ｍ２であることがより好ましい。
【００３８】
上述してきた本発明の吸水性不織布前駆体は、上述した吸水性繊維前駆体と、必要に応じて混用繊維を用いて、カードウェブを作製し、通常のスパンレース法で製造することができる。本発明に採用する吸水性繊維前駆体においては、塩型カルボキシル基量を少なくし、Ｈ型カルボキシル基量を多くすることで、吸水性能を抑制した状態となっているため、水流を用いても繊維のゲル化や脆化が抑えられ、スパンレース加工での不織布製造が可能となった。このようにして、スパンレース加工で製造された本発明の吸水性不織布前駆体は、熱接着点を有さずとも、十分な強度や形態安定性を有し、かつ、柔軟で毛羽の少ない不織布となる。
【００３９】
また、混用繊維として熱接着性繊維を用いた場合には、スパンレース加工後に、熱ローラーもしくは熱風などで熱接着性繊維を溶融させ、繊維同士を接着させることでさらに強度や形態安定性が良く、毛羽の少ない不織布とすることも可能である。ただし、熱接着性繊維の含有率が高すぎると不織布が硬くなりすぎたり、保水量が不足したりする場合がある。このため、熱接着性繊維の含有率は、吸水性不織布前駆体に対して、好ましくは３０質量％以下、より好ましくは２０質量％以下、さらに好ましくは１５質量％以下とする。また、上述の強度や形態安定性の向上効果を顕在化させるには、含有率を好ましくは１質量％以上、より好ましくは３質量％以上、さらに好ましくは５質量％以上とする。
【００４０】
次に、本発明の吸水性不織布は、上述した吸水性不織布前駆体のＨ型カルボキシル基の少なくとも一部を塩型カルボキシル基に変換することにより作製することができる。変換する方法としては、吸水性不織布前駆体を陽イオンを発生させる化合物の水溶液中に浸漬させる方法や、吸水性不織布前駆体に陽イオンを発生させる化合物の水溶液やガスを吹きかける方法などが挙げられる。
【００４１】
また、陽イオンを発生させる化合物としては、水酸化ナトリウム、水酸化カリウム、水酸化カルシウム、水酸化マグネシウム、炭酸ナトリウム、炭酸水素ナトリウム、アンモニアなどが挙げられる。
【００４２】
かかる本発明の吸水性不織布は、変換前の吸水性不織布前駆体の構成に基づく特性を有するものであり、具体的には、０．５〜５．５ｍｍｏｌ／ｇの塩型カルボキシル基を有する吸水性繊維を含有するものである。吸水性繊維の塩型カルボキシル基量が０．５ｍｍｏｌ／ｇに満たない場合には十分な吸水量が得られないという問題が起こることがある。逆に５．５ｍｍｏｌ／ｇを超えると吸水量が多くなってしまうために形成された不織布の形状や繊維の形状を維持することが困難であるという不都合が起こることがある。かかる塩型カルボキシル基量は、０．７〜５．０ｍｍｏｌ／ｇであることが好ましく、１．０〜４．５ｍｍｏｌ／ｇであることがより好ましい。
【００４３】
また、本発明の吸水性不織布は、スパンレース加工構造を有することを特徴とするものである。上述したようにスパンレース加工構造においては、毛羽の発生が少なくなる。
【００４４】
さらに、本発明の吸水性不織布は、吸水性繊維の含有率が好ましくは１０〜１００％、より好ましくは２０〜９０％、さらに好ましくは３０〜８０％である。また、吸水性繊維が芯鞘構造を有するものであることが好ましい。
【００４５】
また、本発明の吸水性不織布をフェイスマスクに利用する場合などには、吸水量が低すぎると化粧水等を十分に維持できないため保湿効果が低くなり、吸水量が高すぎると装着部からずり落ちやすいなどの不具合が発生してしまう場合がある。このため、吸水性不織布の吸水率は、吸水性不織布に対して、好ましくは５００〜２００００質量％であり、より好ましく１０００〜１５０００質量％である。
【００４６】
上述してきた本発明の吸水性不織布前駆体および吸水性不織布は、種々の用途に利用できる可能性があり、例えばフェイスマスク、首、肩、手などに使用する美容シート、創傷被覆材、アトピー性皮膚炎などの乾燥肌を治療する貼付剤、吸水性パンツ用パッド、土壌保水シート、油水分離フィルターなどの部材として利用することができる。
【００４７】
例えば、本発明の吸水性不織布前駆体を、顔を被覆するために適した形状に切り出すことで、フェイスマスクとして好適に利用できる。かかるフェイスマスクの構造としては、コストの面から本発明の吸水性不織布前駆体１枚からなる単層であっても良いが、他の不織布と積層し、２層以上の複数層で構成されていても良い。この場合、特徴の異なる不織布を積層することが好ましく、例えば、本発明の吸水性不織布前駆体を肌に触れる側に配し、その上にポリエステル不織布を積層した構造とすることで、不織布の強度が上がり、化粧水を取り込んだ湿潤状態であっても、折り曲げたり、開いたりといった取り扱いが容易となる。
【００４８】
上記のようにして、本発明の吸水性不織布前駆体から作製されたフェイスマスクは、乾燥状態で販売され、消費者自身が化粧水をフェイスマスクに含浸させ、顔を被覆して使用することができる。この際、化粧水に含まれる炭酸ナトリウム、炭酸水素ナトリウム、水酸化ナトリウム、水酸化カリウム、クエン酸ナトリウム、アスコルビン酸ナトリウム、アスパラギン酸ナトリウムなどのｐＨ調整剤、ヒアルロン酸ナトリウムなどの保湿剤を含むアルカリ金属塩を有している陽イオンを発生させる化合物によって吸水性不織布前駆体のＨ型カルボキシル基が塩型カルボキシル基に変換され、吸水性不織布となり、後述する方法により求められる化粧水吸水率として１０００質量％以上の十分な量の化粧水を保持することができるようになる。
【００４９】
また、上記の乾燥状態のフェイスマスクを、例えばアルミパウチのような袋に入れた後、その袋の中に化粧水を充填し密封することで、予め化粧水を含浸させたフェイスマスクとして販売してもよい。この場合、消費者はかかる化粧水充填済みフェイスマスクを購入することで、自ら化粧水を含浸させることなく、そのまま使用することができる。
【実施例】
【００５０】
以下に本発明の理解を容易にするために実施例を示すが、これらはあくまで例示的なものであり、本発明の要旨はこれらにより限定されるものではない。なお、実施例中の部及び百分率は、断りのない限り質量基準で示す。実施例中の特性の評価方法は以下のとおりである。【００５１】
＜全カルボキシル基量＞
繊維試料約１ｇを、５０ｍｌの１ｍｏｌ／ｌ塩酸水溶液に３０分間浸漬する。次いで、繊維試料を、浴比１：５００で水に浸漬する。１５分後、浴ｐＨが４以上であることを確認したら、乾燥させる（浴ｐＨが４未満の場合は、再度水洗する）。次に、十分乾燥させた繊維試料約０．４ｇを精秤し（Ｗ１［ｇ］）、１００ｍｌの水を加え、さらに、１５ｍｌの０．１ｍｏｌ／ｌ水酸化ナトリウム水溶液、０．４ｇの塩化ナトリウムおよびフェノールフタレインを添加して撹拌する。１５分後、フェノールフタレインの呈色がなくなるまで０．１ｍｏｌ／ｌ塩酸水溶液で滴定し、塩酸水溶液消費量（Ｖ１［ｍｌ］）を求める。得られた測定値から、次式によって全カルボキシル基量を算出する。
全カルボキシル基量［ｍｍｏｌ／ｇ］＝（０．１×１５−０．１×Ｖ１）／Ｗ１
【００５２】
＜Ｈ型カルボキシル基量および塩型カルボキシル基量＞
上記の全カルボキシル基量の測定方法において、最初の１ｍｏｌ／ｌ塩酸水溶液への浸漬およびそれに続く水洗を実施しないこと以外は同様にして、Ｈ型カルボキシル基量を算出する。かかるＨ型カルボキシル基量を上記の全カルボキシル基量から差し引くことで、塩型カルボキシル基量を算出する。【００５３】
＜前駆体繊維の吸水率＞
試料約０．５ｇを純水中へ浸漬し、２５℃に保ち３０分間後、ナイロン濾布（２００メッシュ）に包み、遠心脱水機（１６０Ｇ×５分、但しＧは重力加速度）により繊維間の水を除去する。このようにして調整した試料の重量を測定する（Ｗ２［ｇ］）。次に該試料を８０℃真空乾燥機中で恒量になるまで乾燥して重量を測定する（Ｗ３［ｇ］）。以上の測定結果から、次式によって算出する。
吸水率［％］＝（Ｗ２−Ｗ３）／Ｗ３×１００
【００５４】
＜中和度５０％のときの吸水率＞
試料となる繊維前駆体を、該繊維前駆体の全カルボキシル基量に対して中和度が５０％となるように濃度を調整した炭酸ナトリウム水溶液中に３０℃で１時間浸漬させ、取り出す。次いで、メタノールに浸漬させ、メタノールで水分を抽出することで水分を除いた後に絞り、開繊、乾燥することで中和度５０％の繊維を得た。得られた繊維について、前項と同様にして吸水率を測定した。【００５５】
＜芯鞘構造の確認＞
試料をカチオン染料で染色処理した後、繊維断面を光学顕微鏡で観察する。芯鞘構造の場合、表層部と中心部で色の濃さや色相が異なっていることが確認できる。【００５６】
＜毛羽の数＞
不織布上の１辺１０ｃｍの正方形の範囲において、不織布表面から末端が突出しており、かつ、長さ３ｍｍ以上である毛羽の本数を目視にて測定する。同様の測定を別の任意の２箇所でも行い、全３箇所の測定結果の平均値を毛羽の数とする。【００５７】
＜吸水性不織布の吸水率＞
試料となる不織布前駆体を、表２に示す塩型カルボキシル基量となるように濃度を調整した炭酸ナトリウム水溶液中に３０℃で１時間浸漬させ、取り出す。次いで、メタノールに浸漬させ、メタノールで水分を抽出することで水分を除いた後に絞り、開繊、乾燥することで吸水性不織布を得た。該不織布約０．５ｇを純水中へ浸漬し、２５℃に保ち３０分間後、ナイロン濾布（２００メッシュ）に包み、遠心脱水機（１６０Ｇ×５分、但しＧは重力加速度）により繊維間の水を除去する。このようにして調整した試料の重量を測定する（Ｗ４［ｇ］）。次に該試料を８０℃真空乾燥機中で恒量になるまで乾燥して重量を測定する（Ｗ５［ｇ］）。以上の測定結果から、次式によって算出する。
吸水率［％］＝（Ｗ４−Ｗ５）／Ｗ５×１００
【００５８】
＜繊度＞
試料を２０℃×６５％ＲＨ雰囲気下の恒温恒湿器に２４時間入れておく。このようにして調湿させた繊維をＪＩＳ  Ｌ  １０１５：２０１０の正量繊度Ａ法に準じて測定する。【００５９】
＜繊維長＞
試料を２０℃×６５％ＲＨ雰囲気下の恒温恒湿器に２４時間入れておく。このようにして調湿させた繊維をＪＩＳ  Ｌ１０１５：２０１０の平均繊維長ステープルダイヤグラム法（Ａ法）に準じて測定する。【００６０】
＜目付け＞
試料を１０ｃｍ×１０ｃｍに切り出した後、１０５℃２時間乾燥させ、試料の重量（Ｗ６［ｇ］）を測定する。以上の結果から、次式によって算出する。
目付け［ｇ／ｍ２］＝Ｗ６／（０．１×０．１）
【００６１】
［製造例１］
アクリロニトリル９０％及びアクリル酸メチル１０％からなるアクリロニトリル系重合体１０部を４８％のチオシアン酸ナトリウム水溶液９０部に溶解した紡糸原液を、常法に従って紡糸、水洗、延伸、乾燥、捲縮付与、熱処理、カットを経て、原料となるアクリロニトリル系繊維を得た。次に、かかるアクリロニトリル系繊維にヒドラジン０．１３％および水酸化ナトリウム３５．０％を含む混合水溶液を付着させた後、繊維質量に対する吸液量が１００％になるように絞り、１０６℃×１５分間架橋加水分解処理を行い、水洗した。水洗後の繊維を０．１％硫酸水溶液に３０℃×１時間浸漬した後、脱水し、油剤を付与し、脱水、開繊、乾燥することで、吸水性繊維前駆体Ａを得た。該繊維前駆体の評価結果を表１に示す。【００６２】
［製造例２］
製造例１において、架橋加水分解処理の条件を１００℃×５分間とすること以外は同様にして、吸水性繊維前駆体Ｂを得た。該繊維前駆体の評価結果を表１に示す。【００６３】
［製造例３］
製造例１において、架橋加水分解処理の条件を１０９℃×３０分間とすること以外は同様にして、吸水性繊維前駆体Ｃを得た。該繊維前駆体の評価結果を表１に示す。【００６４】
［製造例４］
製造例１において、架橋加水分解処理の条件を１０９℃×１０分間とすること以外は同様にして、吸水性繊維前駆体Ｄを得た。該繊維前駆体の評価結果を表１に示す。【００６５】
［製造例５］
製造例１における「０．１％硫酸水溶液に３０℃×１時間浸漬した後の繊維」を水洗し、該繊維の全カルボキシル基量に対して０．６当量の炭酸ナトリウムを含有する水溶液を加え、３０℃で１時間浸漬させる。次いで、紡績油剤を含むメタノールに浸漬することで脱水し、絞った後に、開繊、乾燥することで、製造例５の吸水性繊維前駆体Ｅを得た。該繊維前駆体の評価結果を表１に示す。【００６６】
［製造例６］
製造例１に示すアクリロニトリル系繊維を原料とし、水加ヒドラジン０．５質量％および水酸化ナトリウム２．０質量％を含有する水溶液中で、１００℃×２時間、架橋導入処理および加水分解処理を同時に行い、８質量％硝酸水溶液で、１００℃×３時間処理し、水洗、乾燥することにより、製造例６の吸水性繊維前駆体Ｆを得た。該繊維前駆体の評価結果を表１に示す。【００６７】
【表１】
2019146465.tif 000002
【００６８】
［実施例１〜４］
各吸水性繊維前駆体とアクリル繊維（繊度０．９ｄｔｅｘ、繊維長５１ｍｍ）を表２に示す含有率となるように混合してカードウェブを作製し、該カードウェブにスパンレース加工を施して各実施例の吸水性不織布前駆体を得た。得られた不織布前駆体の特性を表２に示す。【００６９】
なおスパンレース法は川之江造機株式会社製の多目的不織布製造装置を使用し、ウォータージェットのノズルは０．１ｍｍφ×１ｍｍピッチのものを３本使用した。３本のノズルの水圧はそれぞれ、１本目２ＭＰａ、２本目５ＭＰａ、３本目５ＭＰａとし、表裏両面からウォータージェットを打つことで、水流交絡により不織布を得た。【００７０】
［比較例１〜２］
実施例１において、吸水性繊維前駆体Ａの代わりに、吸水性繊維前駆体Ｅ、Ｆを用いること以外は同様にして、比較例１、２の吸水性不織布前駆体を得た。これらの不織布前駆体の評価結果を表２に示す。比較例１については、吸水性繊維前駆体Ｅの塩型カルボキシル基量が多いためにスパンレースの際に吸水しすぎてしまい、不織布を得ることができなかった。また、比較例２については、吸水性繊維前駆体Ｆの製法から架橋構造が多く導入されていると考えられ、このため吸水率の低いものとなった。【００７１】
［比較例３〜４］
各吸水性繊維前駆体と熱融着繊維（芯部分がポリプロピレン、鞘部分がポリエチレンの芯鞘繊維、繊度２．２ｄｔｅｘ、繊維長５１ｍｍ）を表２に示す含有率となるように混合してカードウェブを作製し、該カードウェブを加熱ロールを用いて１６０℃で加熱することによりサーマルボンド法による吸水性不織布前駆体を得た。得られた不織布前駆体の特性を表２に示す。表２に示すようにサーマルボンド法で得た不織布前駆体は、スパンレース法で得た不織布前駆体と比較し、毛羽の発生が多いものとなった。【００７２】
［比較例５］
吸水性繊維前駆体とアクリル繊維（繊度０．９ｄｔｅｘ、繊維長５１ｍｍ）を表２に示す含有率となるように混合し、カードウェブを作製して、該カードウェブをニードルパンチ法で吸水性不織布前駆体に加工した。得られた不織布前駆体の特性を表２に示す。表２に示すようにニードルパンチ法で得た不織布前駆体は、スパンレース法、サーマルボンド法で得た不織布前駆体と比較し、さらに毛羽の発生が多いものとなった。【００７３】
【表２】
2019146465.tif 000003
【００７４】
以上のように、実施例１〜４ではいずれも毛羽が少なく、良好な吸水率を示すものであった。一方、比較例１では塩型カルボキシル基量が多いためにスパンレースの際に吸水性繊維前駆体が吸水しすぎてしまい、不織布を得ることができなかった。比較例２では吸水性前駆体の架橋構造が過多であり、吸水率が不十分となった。また、比較例３、４では毛羽が多く、比較例５ではさらに毛羽が多いものとなった。【００７５】
［実施例５］
化粧水（株式会社資生堂「肌水  ナチュラルスキンローション  青ラベル」）３０ｇに、陽イオンを発生させる化合物として、１０質量％炭酸ナトリウム水溶液０．６０ｇを加え、１０分間撹拌して化粧水混合液を調整する。次に、乾燥した実施例１の吸水性不織布前駆体を約０．６ｇとなるようにカットして、精秤（Ｗ１［ｇ］）する。かかる不織布前駆体を前記化粧水混合液に浸漬し、室温で３日間放置することで化粧水を吸水させる。次に、化粧水を吸水させた不織布を吊り下げた状態で５分間放置することで、水滴が落ちなくなった状態とし、重量を測定する（Ｗ２［ｇ］）。得られた測定値から次式により化粧水吸水率を算出したところ、２２２０％であり、十分な化粧水吸水率を有するものであった。
化粧水吸水率［％］＝（Ｗ２−Ｗ１）／Ｗ１×１００【００７６】
［実施例６］
実施例５において、１０質量％炭酸ナトリウム水溶液を加えないこと以外は同様にして、化粧水吸水率を算出したところ、１５５０％であった。陽イオンを発生させる化合物である炭酸ナトリウムを加えなかったことから、実施例５ほどの化粧水吸水率には達しなかったが、化粧水がもともと含有している陽イオンを発生させる化合物のみでも、化粧水吸水性能を発現できることがわかる。
【手続補正書】
【提出日】令和1年10月11日(2019.10.11)
【手続補正１】
【補正対象書類名】特許請求の範囲
【補正対象項目名】全文
【補正方法】変更
【補正の内容】
【特許請求の範囲】
【請求項１】
芯部分がアクリロニトリル系重合体である芯鞘構造を有し、０．１〜５．０ｍｍｏｌ／ｇのＨ型カルボキシル基および０．５ｍｍｏｌ／ｇ未満の塩型カルボキシル基を有し、前記Ｈ型カルボキシル基量と前記塩型カルボキシル基量の合計が０．５ｍｍｏｌ／ｇ以上であり、吸水率が１０〜１０００質量％であり、かつ、カルボキシル基の中和度を５０％に調整したときの吸水率が５００〜５００００質量％である吸水性繊維前駆体を含有し、スパンレース加工構造を有することを特徴とする吸水性不織布前駆体。
【請求項２】
吸水性繊維前駆体が架橋構造を有するものであることを特徴とする請求項１に記載の吸水性不織布前駆体。
【請求項３】
毛羽の数が下記の評価方法において１０本以下であることを特徴とする請求項１または２に記載の吸水性不織布前駆体。
（評価方法）１辺１０ｃｍの正方形の範囲において、不織布表面から末端が突出しており、かつ、長さ３ｍｍ以上である毛羽の本数を目視にて測定する。同様の測定を別の任意の２箇所でも行い、全３箇所の測定結果の平均値を毛羽の数とする。
【請求項４】
吸水性繊維前駆体の含有率が１０〜１００％であることを特徴とする請求項１〜３のいずれかに記載の吸水性不織布前駆体。
【請求項５】
芯部分がアクリロニトリル系重合体である芯鞘構造を有し、かつ、０．５〜５．５ｍｍｏｌ／ｇの塩型カルボキシル基を有する吸水性繊維を含有し、吸水率が５００〜２００００質量％であり、かつスパンレース加工構造を有することを特徴とする吸水性不織布。
【請求項６】
吸水性繊維の含有率が１０〜１００％であることを特徴とする請求項５に記載の吸水性不織布。
【請求項７】
吸水性繊維が架橋構造を有するものであることを特徴とする請求項５または６に記載の吸水性不織布。
【請求項８】
０．１〜５．０ｍｍｏｌ／ｇのＨ型カルボキシル基および０．５ｍｍｏｌ／ｇ未満の塩型カルボキシル基を有し、前記Ｈ型カルボキシル基量と前記塩型カルボキシル基量の合計が０．５ｍｍｏｌ／ｇ以上であり、吸水率が１０〜１０００質量％であって、かつ、カルボキシル基の中和度を５０％に調整したときの吸水率が５００〜５００００質量％である吸水性繊維前駆体を含有し、かつスパンレース加工構造を有する吸水性不織布前駆体、または０．５〜５．５ｍｍｏｌ／ｇの塩型カルボキシル基を有する吸水性繊維を含有し、吸水率が５００〜２００００質量％であり、かつスパンレース加工構造を有する吸水性不織布を有することを特徴とするフェイスマスク。
【請求項９】
請求項８に記載のフェイスマスクに化粧水が充填されていることを特徴とする化粧水充填済みフェイスマスク。
【請求項１０】
芯部分がアクリロニトリル系重合体である芯鞘構造を有し、０．１〜５．０ｍｍｏｌ／ｇのＨ型カルボキシル基および０．５ｍｍｏｌ／ｇ未満の塩型カルボキシル基を有し、前記Ｈ型カルボキシル基量と前記塩型カルボキシル基量の合計が０．５ｍｍｏｌ／ｇ以上であり、吸水率が１０〜１０００質量％であって、かつ、カルボキシル基の中和度を５０％に調整したときの吸水率が５００〜５００００質量％である吸水性繊維前駆体を含有するカードウェブをスパンレース法によって交絡させる工程を有することを特徴とする吸水性不織布前駆体の製造方法。
【請求項１１】
０．１〜５．０ｍｍｏｌ／ｇのＨ型カルボキシル基および０．５ｍｍｏｌ／ｇ未満の塩型カルボキシル基を有し、前記Ｈ型カルボキシル基量と前記塩型カルボキシル基量の合計が０．５ｍｍｏｌ／ｇ以上であり、吸水率が１０〜１０００質量％であって、かつ、カルボキシル基の中和度を５０％に調整したときの吸水率が５００〜５００００質量％である吸水性繊維前駆体を含有するカードウェブをスパンレース法によって交絡させる工程、および、該工程を経て得られた吸水性不織布前駆体に陽イオンを発生させる化合物を作用させ、前記Ｈ型カルボキシル基の少なくとも一部を塩型カルボキシル基に変換させる工程を有することを特徴とする吸水性不織布の製造方法。
【手続補正２】
【補正対象書類名】明細書
【補正対象項目名】００１１
【補正方法】変更
【補正の内容】
【００１１】
即ち、本発明は以下の手段により達成される。
（１）  芯部分がアクリロニトリル系重合体である芯鞘構造を有し、０．１〜５．０ｍｍｏｌ／ｇのＨ型カルボキシル基および０．５ｍｍｏｌ／ｇ未満の塩型カルボキシル基を有し、前記Ｈ型カルボキシル基量と前記塩型カルボキシル基量の合計が０．５ｍｍｏｌ／ｇ以上であり、吸水率が１０〜１０００質量％であり、かつ、カルボキシル基の中和度を５０％に調整したときの吸水率が５００〜５００００質量％である吸水性繊維前駆体を含有し、スパンレース加工構造を有することを特徴とする吸水性不織布前駆体。
（２）  吸水性繊維前駆体が架橋構造を有するものであることを特徴とする（１）に記載の吸水性不織布前駆体。
（３）  毛羽の数が下記の評価方法において１０本以下であることを特徴とする（１）または（２）に記載の吸水性不織布前駆体。
（評価方法）１辺１０ｃｍの正方形の範囲において、不織布表面から末端が突出しており、かつ、長さ３ｍｍ以上である毛羽の本数を目視にて測定する。同様の測定を別の任意の２箇所でも行い、全３箇所の測定結果の平均値を毛羽の数とする。
（４）  吸水性繊維前駆体の含有率が１０〜１００％であることを特徴とする（１）〜（３）のいずれかに記載の吸水性不織布前駆体。
（５）  芯部分がアクリロニトリル系重合体である芯鞘構造を有し、かつ、０．５〜５．５ｍｍｏｌ／ｇの塩型カルボキシル基を有する吸水性繊維を含有し、吸水率が５００〜２００００質量％であり、かつスパンレース加工構造を有することを特徴とする吸水性不織布。
（６）  吸水性繊維の含有率が１０〜１００％であることを特徴とする（５）に記載の吸水性不織布。
（７）  吸水性繊維が架橋構造を有するものであることを特徴とする（５）または（６）に記載の吸水性不織布。
（８）  ０．１〜５．０ｍｍｏｌ／ｇのＨ型カルボキシル基および０．５ｍｍｏｌ／ｇ未満の塩型カルボキシル基を有し、前記Ｈ型カルボキシル基量と前記塩型カルボキシル基量の合計が０．５ｍｍｏｌ／ｇ以上であり、吸水率が１０〜１０００質量％であって、かつ、カルボキシル基の中和度を５０％に調整したときの吸水率が５００〜５００００質量％である吸水性繊維前駆体を含有し、かつスパンレース加工構造を有する吸水性不織布前駆体、または０．５〜５．５ｍｍｏｌ／ｇの塩型カルボキシル基を有する吸水性繊維を含有し、吸水率が５００〜２００００質量％であり、かつスパンレース加工構造を有する吸水性不織布を有することを特徴とするフェイスマスク。
（９）  （８）に記載のフェイスマスクに化粧水が充填されていることを特徴とする化粧水充填済みフェイスマスク。
（１０）  芯部分がアクリロニトリル系重合体である芯鞘構造を有し、０．１〜５．０ｍｍｏｌ／ｇのＨ型カルボキシル基および０．５ｍｍｏｌ／ｇ未満の塩型カルボキシル基を有し、前記Ｈ型カルボキシル基量と前記塩型カルボキシル基量の合計が０．５ｍｍｏｌ／ｇ以上であり、吸水率が１０〜１０００質量％であって、かつ、カルボキシル基の中和度を５０％に調整したときの吸水率が５００〜５００００質量％である吸水性繊維前駆体を含有するカードウェブをスパンレース法によって交絡させる工程を有することを特徴とする吸水性不織布前駆体の製造方法。
（１１）  ０．１〜５．０ｍｍｏｌ／ｇのＨ型カルボキシル基および０．５ｍｍｏｌ／ｇ未満の塩型カルボキシル基を有し、前記Ｈ型カルボキシル基量と前記塩型カルボキシル基量の合計が０．５ｍｍｏｌ／ｇ以上であり、吸水率が１０〜１０００質量％であって、かつ、カルボキシル基の中和度を５０％に調整したときの吸水率が５００〜５００００質量％である吸水性繊維前駆体を含有するカードウェブをスパンレース法によって交絡させる工程、および、該工程を経て得られた吸水性不織布前駆体に陽イオンを発生させる化合物を作用させ、前記Ｈ型カルボキシル基の少なくとも一部を塩型カルボキシル基に変換させる工程を有することを特徴とする吸水性不織布の製造方法。
【国際調査報告】
2019146465.tif 000004
2019146465.tif 000005
2019146465.tif 000006
2019146465.tif 000007